(57)【要約】【課題】定着ローラの離型層と、分離爪との接触部の平滑性を更に向上させ、より高寿命化された定着ローラおよびその製造方法を提供する。【解決手段】電子写真式の画像形成装置に使用され芯金１上に離型層４が形成された定着ローラ１１において、表面粗さの異なる部分Ａｒ，Ｂｍが離型層４上に設けられた。表面形状が湾曲状の硬質ローラを用い、要求される離型層４の表面粗さ以下に硬質ローラの表面粗さを設定し、一定圧力で硬質ローラを離型層４に押付けるバニシング加工により、画像形成装置内に設けられた分離爪と当接される部分Ｂｍの離型層４の表面粗さと、分離爪が非当接とされる部分Ａｒの離型層４の表面粗さとを小さい表面粗さに加工する。【選択図】　　　図１
2004109929.tif 000002
【特許請求の範囲】
【請求項１】
電子写真式の画像形成装置に使用され芯金上に離型層が形成された定着ローラにおいて、表面粗さの異なる部分が前記離型層上に設けられたことを特徴とする定着ローラ。
【請求項２】
前記画像形成装置内の定着ユニットに配設された分離爪と当接され、該分離爪と当接される部分の前記離型層の表面粗さは、該分離爪が非当接とされる部分の該離型層の表面粗さよりも小さい表面粗さとされたことを特徴とする請求項１に記載の定着ローラ。
【請求項３】
請求項１又は２に記載の定着ローラの製造方法であって、表面形状が湾曲状の硬質ローラを用い、要求される前記離型層の表面粗さ以下に該硬質ローラの表面粗さを設定し、一定圧力で該硬質ローラを該離型層に押付けるバニシング加工により、前記画像形成装置内に設けられた分離爪と当接される部分の該離型層の表面粗さと、該分離爪が非当接とされる部分の該離型層の表面粗さとを小さい表面粗さに加工することを特徴とする定着ローラの製造方法。
【請求項４】
前記分離爪と当接される部分の前記定着ローラの位置に第１の硬質ローラを押付け、次に、該定着ローラを回転機構によって回転させて第１のバニシング加工を行い、その後、該第１の硬質ローラと同等の前記表面形状および前記表面粗さとされる第２の硬質ローラを、該定着ローラに押付けながら該定着ローラの胴部の端部から該定着ローラの軸方向に移動させて第２のバニシング加工を行うことを特徴とする請求項３に記載の定着ローラの製造方法。
【発明の詳細な説明】
【０００１】
【発明の属する技術分野】
本発明は、複写機、プリンタ、ファクシミリなどの電子写真式の画像形成装置に使用される長寿命化された定着ローラおよびその製造方法に関する。
【０００２】
【従来の技術】
図８は、従来の定着装置の一形態を示すものである（例えば、特許文献１参照。）。
【０００３】
【特許文献１】
特開２０００−１８１２５８公報（第４頁、第１図）
【０００４】
複写機などの電子写真式の画像形成装置には、定着装置Ｕすなわち定着ユニットＵが装着され、定着ユニットＵには定着ローラ１０が使用されている。
【０００５】
図８に示す定着ユニットＵの加熱は、誘導加熱装置４０によって行われる。この誘導加熱装置４０は、励磁コイル４１を備えるものとして構成されており、定着ローラ１０の外周面側に配置されている。図示しない励磁回路いわゆるインバータ回路から、励磁コイル４１に印加される高周波電流で発生される磁束によって、磁界の変化を妨げるように、定着ローラ１０に磁束と渦電流が発生される。この渦電流と加熱ローラ抵抗によってジュール熱が発生し、定着ローラ１０が加熱される。例えば数十ｋＨｚ〜数百ｋＨｚの高周波電流が励磁コイル４１に流されると、定着ローラ１０が加熱される。
【０００６】
また、定着ローラの内部に、ハロゲンヒータなどの熱発生装置（図示せず）が内装された定着ユニット（図示せず）も一般に使用されている。
符号４２は、磁場遮蔽材４２とされている。磁場遮蔽材４２の材料としては磁性材がよく、磁場遮蔽材４２は、透磁率が高く発熱され難いフェライト材が用いられて形成されている。
【０００７】
加圧ローラ２０は、加圧機構（図示せず）により、前記定着ローラ１０に対し加圧接触され、一定のニップ幅を持つように維持されている。このように、定着ローラ１０は、加圧ローラ２０と圧接され、定着ローラ１０と、加圧ローラ２０との境界に、定着ローラ１０と加圧ローラ２０との接触位置すなわちニップ部Ｎｐが形成されている。
【０００８】
定着ローラ１０は、駆動モータ（図示せず）により矢印方向Ｒ１に駆動され、これにより加圧ローラ２０は従動されて矢印方向Ｒ２に回転される。その際に、前記ニップ部Ｎｐに発生される圧力と、加熱源４０から発生される熱とにより、ニップ部Ｎｐに送りこまれた転写紙Ｐに対しトナーＴが溶融定着される。
【０００９】
定着ローラ１０の周上において、前記ニップ部Ｎｐよりも回転方向下流側に、用紙Ｐを定着ローラ１０から剥離させる分離爪４５、定着ローラ１０上にオフセットされたトナーＴなどの現像剤Ｔや紙屑などのごみを除去するクリーニング部材４６、オフセット防止用離型剤を塗布する離型剤塗布装置４８、定着ローラ１０の温度検出を行うサーミスタ４９が設けられている。
【００１０】
不図示の励磁回路の電流は、定着ローラ１０の表面に圧接された温度ヒューズとされるサーモスタット４３の検知、判定により、誘導加熱装置４０の励磁コイル４１に供給される。このサーモスタット４３には、予め定着ローラ１０の表面温度が設定されており、定着ローラ１０の表面温度が異常温度に達すると、サーモスタット４３は、回路に供給する電流を遮断させる。
【００１１】
定着ローラ１０は、芯金１と、この芯金１の表面に形成された離型層４とを備えるものとして構成されている。定着ローラ１０の製造工程について説明すると、まず、アルミニウム合金材を円筒状の長尺ローラに成形し、これを所定の長さに切断して短尺のローラ芯金１を形成し、さらにその外周面に離型層４を確実に密着させるため、切削または研削などによって芯金１の表面を粗面化した後に、離型層４の形成と、離型層４の表面の仕上げ処理を行って、完成品の定着ローラ１０が得られるものとされている。
【００１２】
複写機などの電子写真式の画像形成装置内において、定着ローラ１０には、トナーＴを転写紙Ｐに溶融定着させる機能と、転写紙Ｐを定着ローラ１０から分離する機能とが必要とされ、このようなことから、定着ローラ１０の表面に離型層４が形成されている。定着ローラ１０から転写紙Ｐを確実に分離させるという機能に関しては、定着ユニットＵ内の構成品とされる分離爪４５などによって、その機能が確保されている。
【００１３】
定着ローラ１０の表面の離型層４に対して分離爪４５が摺動接触するため、分離爪４５の接触による磨耗によって離型層４が破損されることがあり、定着ローラ１０は消耗品扱いのものとされている。定着ローラ１０が消耗品として取り扱われると、定着ローラ１０の交換などのためのランニングコストや、定着ローラ１０の破棄による環境への影響等が課題となり、このようなことから、定着ローラ１０の長寿命化のニーズは依然として高いものとされていた。
【００１４】
従来、定着ローラ１０の長寿命化の方法として、例えばデュポン社製：テフロン（登録商標）などのフッ素樹脂を含む合成重合体がローラ芯金１の表面上に静電塗装され、これの焼成工程が行われてローラ芯金１の表面に離型層４が形成された後に、ローラ芯金１上の離型層４の「表面粗さ」を極力低減させることを目的として、金属ローラをローラ胴部１１ｂの端部から一定圧力にて押付けながら、ローラ軸方向にバニシング加工を行うといった方法がとられていた。
【００１５】
このようにすると、定着ローラ１０の離型層表面の「表面粗さ」及び「うねり」などが小さいものとなる。このように、定着ローラ１０の離型層表面の平滑性を向上させることで、通紙や分離爪４５による離型層４の摩耗を低減させ、定着ローラ１０の長寿命化を図るということが行われてきた。
【００１６】
【発明が解決しようとする課題】
しかしながら、上記従来の定着ローラ１０にあっては、分離爪４５の先端部４５ａと、定着ローラ１０の離型層４との接触部においては、トナーＴが転写紙Ｐに溶融定着される際に、回転される定着ローラ１０の離型層４に対し、分離爪４５の先端部４５ａは絶えず接触されるため、定着ローラ１０の離型層４と、分離爪４５の先端部４５ａとの接触部は、離型層４の他の部分と比較すると、摩耗による破損が激しいという問題があった。
【００１７】
本発明は、上記問題点を鑑みて、定着ローラの離型層と、分離爪との接触部の平滑性を更に向上させ、より高寿命化された定着ローラおよびその製造方法を提供することを目的とする。
【００１８】
【課題を解決するための手段】
上記目的を達成するために、本発明の請求項１に記載された発明は、電子写真式の画像形成装置に使用され芯金上に離型層が形成された定着ローラにおいて、表面粗さの異なる部分が前記離型層上に設けられたことを特徴とする定着ローラである。
この構成では、摩擦抵抗の高い部材が離型層の表面粗さの小さい部分に接するときに、定着ローラが回転接触するときの抵抗は小さいものとなる。従って、摩耗による離型層の破損が低減化されることとなる。これにより定着ローラの長寿命化が可能とされる。
【００１９】
請求項２に記載された発明は、前記画像形成装置内の定着ユニットに配設された分離爪と当接され、該分離爪と当接される部分の前記離型層の表面粗さは、該分離爪が非当接とされる部分の該離型層の表面粗さよりも小さい表面粗さとされたことを特徴とする請求項１に記載の定着ローラである。
この構成では、定着ローラと分離爪との摩擦力が低減化されて定着ローラの離型層の破損が防止され、定着ローラの長寿命化が可能となる。
【００２０】
請求項３に記載された発明は、請求項１又は２に記載の定着ローラの製造方法であって、表面形状が湾曲状の硬質ローラを用い、要求される前記離型層の表面粗さ以下に該硬質ローラの表面粗さを設定し、一定圧力で該硬質ローラを該離型層に押付けるバニシング加工により、前記画像形成装置内に設けられた分離爪と当接される部分の該離型層の表面粗さと、該分離爪が非当接とされる部分の該離型層の表面粗さとを小さい表面粗さに加工することを特徴とする定着ローラの製造方法である。
この構成では、湾曲状の硬質ローラの表面形状および表面粗さに対応した面が、定着ローラの離型層に転写されることとなる。従って、硬質ローラの表面形状と、硬質ローラの表面粗さとが、良好な状態に維持管理されることで、定着ローラの安定された加工品質が確保されることとなる。また、定着ローラの消耗度合が低下されるため、定着ローラのランニングコストが低減化されることとなる。
【００２１】
請求項４に記載された発明は、前記分離爪と当接される部分の前記定着ローラの位置に第１の硬質ローラを押付け、次に、該定着ローラを回転機構によって回転させて第１のバニシング加工を行い、その後、該第１の硬質ローラと同等の前記表面形状および前記表面粗さとされる第２の硬質ローラを、該定着ローラに押付けながら該定着ローラの胴部の端部から該定着ローラの軸方向に移動させて第２のバニシング加工を行うことを特徴とする請求項３に記載の定着ローラの製造方法である。
この構成では、定着ローラの離型層の表面が平滑化されることとなる。従って、定着ローラの離型層の表面にみられるうねり等の表面状態は、良好な状態に確保されることとなる。
【００２２】
【発明の実施の形態】
以下、本発明の実施の形態を図面を参照して説明する。
図１は、本発明に係る定着ローラの一実施形態を示す説明図、図２は、本発明に係る定着ローラの他の実施形態を示す断面図である。
【００２３】
図１，図２に定着ローラ１０，１１の基本的な構成を示す。定着ローラ１１，１２は、略円筒形のローラ芯金１，２に、トナーのオフセットを防止するための離型層４が形成されたものとして構成されている。
【００２４】
芯金１，２は、ステンレス鋼などの金属性材料が用いられて形成されている。芯金１，２の材質として、例えばステンレスが好ましいものとされている。これはステンレスが強磁性体であることから、一番共振しやすいものとされ、例えば誘導加熱装置４０（図８）に用いられるものとして、強磁性、耐食性などの優れた特性を備えもつものとされているからである。
【００２５】
離型層４は、パーフルオロアルコキシ（ＰＦＡ）、ポリテトラフルオロエチレン（ＰＴＦＥ）、ＰＦＡとＰＴＦＥとの混合体などといったフッ素樹脂などにより形成されている。ＰＦＡとして、例えばデュポン社製：テフロン（登録商標）ＰＦＡ等が挙げられる。また、ＰＴＦＥとして、例えばデュポン社製：テフロン（登録商標）ＰＴＦＥ等が挙げられる。
【００２６】
芯金１，２の表面に離型層４が確実に接着されるために、芯金１，２と、離型層４との間に、プライマーが塗装されて介在された状態のものとされている。また、離型層４にプライマーが含有されたものも使用可能とされる。離型層４の厚さは、１０〜３０μｍとされている。
【００２７】
また、離型層４の下に、例えば０．２〜０．５ｍｍの厚さに形成されたシリコーンゴム等の弾性層が設けられてもよい。また、シリコーンゴム等の弾性層の上に、離型層４として、例えばフッ素ゴムが設けられたものも使用可能とされる。また、芯金１，２の表面に、離型層４として、直接、フッ素ゴムのみが用いられたものも使用可能とされる。フッ素ゴムとして、例えば、デュポン社：バイトン（登録商標）等が挙げられる。
【００２８】
図２に示す定着ローラ１２は、胴部１２ｂの両端部１２ｅ，１２ｆに対し、胴部１２ｂの中央部１２ｃがくびれた形状とされている。図２に示す定着ローラ１２と同じく、図１に示す定着ローラ１１の胴部１１ｂの中央部１１ｃも、定着ローラ１１の胴部１１ｂの両端部１１ｅ，１１ｆに対し、緩やかで僅かにくびれた形状とされている。
【００２９】
このような形状に前記定着ローラ１１，１２が形成されていれば、中心部が緩やかに膨らまされた形状の耐熱ゴム製加圧ローラ（図示せず）が、前記定着ローラ１１，１２に押接されつつ回転されて用紙Ｐ（図８参照）の定着工程が行われる際に、高温に加熱された定着ローラと、加圧ローラとの間を通された用紙Ｐに、例えば「しわ」が付いてしまう等ということなく、確実に用紙Ｐの定着工程が行われることとなる。
【００３０】
図１に示す定着ローラ１１と同じく、図２に示す定着ローラ１２にも、分離爪と当接される部分Ｂｍ（図１）と、各分離爪が非当接とされる部分Ａｒ（図１）とが設けられている。また、例えば、耐熱性を有するセラミックスフェルト、岩綿などの断熱性材料が用いられて形成された断熱層が、芯金に設けられた定着ローラ（図示せず）も使用可能とされる。
【００３１】
図１に示される定着ローラ１１は、複写機などの電子写真式の画像形成装置に使用される。この定着ローラ１１は、ステンレス鋼が用いられて円筒状に形成され、ステンレス製の芯金１の外周面上に、合成樹脂製の離型層４が形成されている。この定着ローラ１１には、「表面粗さ」の異なる領域とされる各部分Ａｒ，Ｂｍが離型層４の表面に存在する。
【００３２】
「表面粗さ」の異なる領域とされる各部分Ａｒ，Ｂｍが離型層４の表面に設けられているので、例えば、定着ユニットＵ（図８参照）の分離爪４５や、コピー用紙Ｐなどのように、定着ローラ１１（図１）の離型層４の表面に対し摩擦抵抗が異なる部材として、摩擦抵抗の高い部材が離型層４の表面粗さの小さい部分Ｂｍに接するときに、定着ローラ１１が回転接触するときの抵抗は小さいものとなる。従って、摩耗による離型層４の破損を低減させることができる。これにより定着ローラ１１の長寿命化が可能となる。
【００３３】
図８に示すように、定着ローラは、画像形成装置内の定着ユニットＵに配設された各分離爪４５の先端部４５ａと当接される。分離爪４５と当接される部分Ｂｍ（図１）の離型層４の「表面粗さ」は、各分離爪４５（図８）が非当接とされる部分Ａｒ（図１）の離型層４の表面粗さよりも小さい表面粗さとされている。このようにすることで、定着ローラ１１と分離爪４５との摩擦力が低減化されて、定着ローラ１１の離型層４の破損が防止される。従って、定着ローラ１１の長寿命化が可能となる。
【００３４】
以下に上記定着ローラ１１の製造方法について図面を参照して説明する。
図３は、本発明に係る定着ローラの製造方法が行われる際に用いられる製造装置を示す説明図、図４は、同じく定着ローラの製造方法が行われる前の状態を示す図であり、（Ａ）は製造装置を示す説明図、（Ｂ）は定着ローラの表面状態を示す拡大断面図である。
【００３５】
図５は、同じく定着ローラの製造方法における第１のバニシング加工が行われている状態を示す図であり、（Ａ）は製造装置の動作を示す説明図、（Ｂ）は定着ローラの表面状態を示す拡大断面図、図６は、同じく定着ローラの製造方法における第２のバニシング加工が行われている状態を示す図であり、（Ａ）は製造装置の動作を示す説明図、（Ｂ）は定着ローラの表面状態を示す拡大断面図、図７は、バニシング回数と表面粗さとの関係を示す説明図である。
【００３６】
バニシングとは、相手加工品の表面に工具を押付けて滑らせ、表面の小さい凸部をつぶし、凹部を埋めて、表面を平滑にする方法のことを意味する。バニシングは、バニシ仕上げとも呼ばれる。
【００３７】
図３に基づいて、定着ローラの製造装置の構成および動作を説明する。
【００３８】
定着ローラの製造装置は、ＰＦＡを静電粉体塗装し、焼成を行って離型層４が形成された定着ローラ１１と、その定着ローラ１１のジャーナル部分１１ｊ，１１ｋがエアシリンダ７５によってチャッキング可能とされ、ワーク回転用モータ７１のプーリ７１ｐからベルト７２を介して主軸７３側のプーリ７３ｐおよび主軸７３、さらにテール軸７４へと回転駆動力が伝達される回転機構７０と、バニシング加工を行うためのＲ形状の押付け面５３ｐを有する金属ローラ５３と、その金属ローラ５３を定着ローラ１１の胴部１１ｂに押付けるためのエアシリンダ５５と、分離爪が定着ローラ１１の離型層４に接触する部分に相当する位置に固定されており金属ローラ５３のガイド部を有するローラ押付けユニット５１と、定着ローラ１１の胴部１１ｂの一端部１１ｅから他端部１１ｆにかけてバニシング加工を行うためのエアシリンダ６５付のローラ押付けユニット６１と、そのローラ押付けユニット６１を定着ローラ１１の軸方向に移動可能な手段たとえば１軸の電動アクチュエータ６７とを備えるものとして構成されている。
【００３９】
各ローラ押付けユニット５１は、定着ローラ１１に当接される分離爪と同位置となるようにレイアウトされて基板５０に装着されている。また、上記定着ローラ１１の胴部１１ｂの離型層４よりも硬度の高い硬質ローラ５３，６３（図３〜図６）として、ここでは金属ローラ５３，６３が用いられている。
【００４０】
定着ローラの製造装置の動作について説明すると、図３に示すように、定着ローラ１１が主軸７３およびテール軸７４にてチャッキングされ、分離爪の位置に相当する位置に固定され且つ分離爪と同数とされる複数のローラ押付けユニット５１が、図５に示すように、定着ローラ１１側に向けて前進され、金属ローラ５３が定着ローラ１１の胴部１１ｂに当接される。
【００４１】
その時の押付け力は、エアシリンダ５５の空気圧いわゆるエア圧により管理される。その状態で、主軸７３、テール軸７４をワーク回転用モータ７１によって回転させることで、金属ローラ５３が連れまわりし、分離爪に接触する胴部１１ｂの位置が定着ローラ１１の回転数分ほど押圧されて、第１のバニシング加工が行われる。
【００４２】
その後、ローラ押付けユニット５１が後退され、定着ローラ１１の回転が停止される。
【００４３】
定着ローラ１１の回転停止後、胴部１１ｂの一端部１１ｅから第２のバニシング加工を開始するローラ押付けユニット６１が前進し、金属ローラ６３が定着ローラ１１の胴部１１ｂに当接される。その時の押付け力は、エアシリンダ６５の空気圧により管理される。また、その時の押付け力は、定着ローラ１１を構成する芯金１の変形強度により異なる。
【００４４】
その状態で、主軸７３、テール軸７４をワーク回転用モータ７１によって回転させることで、金属ローラ６３が連れ回りし、定着ローラ１１の回転と同時に１軸電動アクチュエータ６７にてローラ押付けユニット６１を定着ローラ１１の軸方向に移動させることで、定着ローラ１１の胴部１１ｂ全体のバニシング加工を行う（図６）。定着ローラ１１の胴部１１ｂ全体がバニシング加工された後に、ローラ押付けユニット６１を後退させ、図３，図４に示すように原点復帰を行い、バニシング加工が完了される。
【００４５】
定着ローラ１１の長寿命化方法について説明する。
電子写真装置内の加圧ローラ２０（図８参照）と、定着ローラとが圧接されて形成されるニップ部Ｎｐにおいて、トナーＴ付の転写紙Ｐからの離型性が確保されるために、定着ローラ１１（図３，図４）の離型層４にＰＦＡが用いられている。ローラ芯金１の表面上に粉体のＰＦＡを静電粉体塗装した後に、約３９０℃の雰囲気中にて約４０分間焼成する。その後、定着ローラ１１が常温に冷却されて離型層４が形成される。
【００４６】
その後、表面仕上げがＲｙ（最大高さ）０．２ｓ以下であり、且つ、Ｒａ（中心線平均粗さ）０．０５ａ以下で、押付け面５３ｐ（図５（Ｂ））がＲ形状を有した金属ローラ５３を離型層４に押付けながら、離型層４の表面をバニシング加工する。
【００４７】
前記Ｒｙは、ＪＩＳ　Ｂ　０６０１に定めされる「最大高さ」を意味する。また、前記Ｒａは、同じくＪＩＳ　Ｂ　０６０１に定めされる「算術平均粗さ」いわゆる「中心線平均粗さ」を意味する。
【００４８】
焼成後の定着ローラ１１の離型層４をバニシング加工すると、金属ローラ５３の表面形状が離型層４に転写され、「表面粗さ」が低減化される。さらにその上から、再度、バニシング加工を行うと、図７に示すように「表面粗さ」に関しては、より低減化される結果となる。但し、その低減率は飽和していく傾向にある。
【００４９】
これは、金属ローラ５３，６３を押付けることで離型層４が圧縮転写され、回数を重ねることによって転写率が向上することによる。この特性を応用して、定着ユニットの分離爪に接触する定着ローラ１１（図３〜図５）の位置に、バニシング加工用の第１の金属ローラ５３を押付け固定し、ローラ芯金１を回転機構７０によってチャック回転させてバニシング加工を行う。
【００５０】
図５に示すように、分離爪に接触する定着ローラ１１の一部分に「すじ」Ｂｍが残される。詳しく説明すると、定着ローラ１１の円周上に、リング状のバニシング加工跡いわゆるリング状の「すじ」Ｂｍが残される。
【００５１】
その後、定着ローラ１１の胴部１１ｂの端部１１ｅから、前記第１の金属ローラ５３と略同形態の「表面形状」及び「表面粗さ」を有するバニシング加工用の第２の金属ローラ６３を一定圧にて押付けながら、定着ローラ１１の軸方向に移動させて従来の方法でバニシング加工を行う。
【００５２】
このようにすることで、分離爪が接触する位置の定着ローラ１１の胴部１１ｂ表面は、金属ローラ５３，６３を押付け固定させた状態で定着ローラ１１を回転させるため、回転数分、同位置をバニシング加工していることになる。従って、定着ローラの軸方向に移動させたバニシング加工を、１回だけ行うことで形成された定着ローラの表面よりも、表面の光沢度が増し、離型層４への金属ローラ５３，６３の転写率が向上する。このため、定着ローラ１１の離型層４の「表面粗さ」も低減され、このことから、定着ユニットＵ（図８参照）内の分離爪４５との接触回転時の摩擦抵抗も低減化されることとなり、これにより、定着ローラの長寿命化が可能となる。
【００５３】
定着ローラ１１の製造方法が精度良く確実に行われるために、予め必要とされるものや、予め設定しておくべきことと共に、定着ローラ１１の製造方法について説明すると、図５（Ｂ）に示すように、まず、押付け面５３ｐの表面形状が略Ｒ形状をした金属ローラ５３を予め製作しておく。
【００５４】
具体的に説明すると、金属ローラ５３の外側に向けて押付け面５３ｐが緩やかに膨らまされて、湾曲状の押付け面５３ｐが設けられた金属ローラ５３を予め製作しておく。また、電子写真式の画像形成装置に要求される定着ローラ１１の離型層４の表面粗さ以下となるように、金属ローラ５３の前記押付け面５３ｐの「表面粗さ」を予め調整しておく。
【００５５】
図５（Ｂ）に示すように、第１の金属ローラ５３は、前述した形態の押付け面５３ｐと、略平面状に形成された両側面５３ｓと、ローラ押付けユニット５１（図５（Ａ））に備えられた軸に対応する軸孔５３ｈとを備えるものとして形成されている。前記両側面５３ｓの略中央部に前記軸孔５３ｈが貫設されている。
図３〜図６に示される第２の金属ローラ６３も、前記第１の金属ローラ５３と略同形態をしたローラとして形成されている。
【００５６】
図３〜図６に示すように、エアシリンダ５５，６５に充填される圧縮空気により、エアシリンダ５５，６５に一定の圧力が加えられることで、金属ローラ５３，６３は相手加工品に対し押圧可能な状態とされる。金属ローラ５３，６３を定着ローラ１１の離型層４に押付け、これと共に定着ローラ１１を回転させることで、バニシング加工が行われる。
【００５７】
このようなバニシング加工が行われることにより、画像形成装置内に設けられた分離爪４５（図８）と当接される部分Ｂｍ（図１，図６）の離型層４の表面粗さと、分離爪４５（図８）が非当接とされる部分Ａｒ（図１，図６）の離型層４の表面粗さとが、略均一な小さい表面粗さに加工されることとなる。
【００５８】
このようにして定着ローラ１１が製造されると、湾曲状の金属ローラ５３，６３の押付け面５３ｐの表面形状および表面粗さに対応した面が、定着ローラ１１の離型層４に転写されることとなる。従って、金属ローラ５３，６３の押付け面５３ｐの表面形状と、金属ローラ５３，６３の「表面粗さ」とが、良好な状態に維持管理されることで、定着ローラ１１の安定された加工品質が確保できることとなる。また、定着ローラ１１の消耗度合が低下されるため、定着ローラ１１のランニングコストを低減化させることができる。
【００５９】
画像形成装置内の定着ユニットＵの分離爪４５（図８）と当接される部分Ｂｍ（図１，図３〜図５）の定着ローラ１１の位置に、第１の金属ローラ５３を押付ける。次に、定着ローラ１１をチャックなどにより回転機構７０（図３）に固定させ、回転機構７０によって定着ローラ１１を回転させて第１のバニシング加工を行う（図５）。
【００６０】
その後、第１の金属ローラ５３と略同等の「表面形状」および「表面粗さ」とされる第２の金属ローラ６３（図５）を、定着ローラ１１の離型層４に押付ける。定着ローラ１１を回転機構７０によって回転させながら、１軸の電動アクチュエータ６７により、定着ローラ１１の胴部１１ｂの一端部１１ｅから他端部１１ｆにかけて、定着ローラ１１の軸方向すなわち定着ローラ１１の長手方向に第２の金属ローラ６３を移動させて第２のバニシング加工を行う（図６）。
【００６１】
このような手順によって定着ローラ１１が製造されることで、定着ローラ１１の離型層４の表面を精度よく効率的に平滑化させることができる。従って、定着ローラ１１の離型層４の表面にみられる「うねり」等の表面状態や表面特性を良好な状態に確保することができる。
【００６２】
バニシング加工が行われた後の定着ローラ１１（図１）は、各分離爪の位置に対応する離型層４の部分Ｂｍが複数回ほどバニシング加工されたものである。金属ローラ５３（図５）が定着ローラ１１の同位置を複数回転して、定着ローラ１１の離型層４に、バニシング加工跡とされる部分Ｂｍが形成されたので、例えば１回のみ定着ローラ１１の軸方向にバニシング加工が行われたものの表面状態と比べると、複数回のバニシング加工が行われた部分Ｂｍの表面粗さ（Ｒａ、Ｒｚ）は低いものとなる（図７参照）。前記Ｒｚは、ＪＩＳ　Ｂ　０６０１に定めされる「十点平均粗さ」を意味する。
【００６３】
図５（Ａ）に示すように、外観上、定着ローラ１１の胴部１１ｂに、リング状光沢度が向上された「すじ」Ｂｍが見られる。また、図５（Ｂ）に示すように、「すじ」Ｂｍの幅Ｂｗは、押付けた金属ローラ５３のＲ形状をした押付け面５３ｐの幅寸法５３ｗに対応したものとされている。
【００６４】
しかし、その後、図６（Ａ），（Ｂ）に示すように、ローラ押付けユニット６１を定着ローラ１１の軸方向に移動させ、最後に定着ローラ１１の胴部１１ｂ全体をバニシング加工するため、複数回のバニシング加工が行われた「すじ」Ｂｍと、１回のみのバニシング加工が行われた面の部分Ａｒとの境界線すなわち「段差」および「うねり」（最大ろ波うねりＷＣＭ）は、３μｍ以下となり、定着ローラ１１の機能上、電子写真式の画像形成装置で作成される画像の品質に関して、全くと言っていいほど影響を与えない安定した品質を得ることが可能となる。
【００６５】
「ろ波うねり曲線」とは、「断面曲線」から、所定の波長より短い「表面粗さ」の成分を位相補償形低域フィルタで除去した曲線を意味し、ＪＩＳ　Ｂ　０６０１に基づいて定められたものである。また「断面曲線」とは、対象面に直角な平面で対象面を切断したときに、その切り口に現れる輪郭を意味し、同じくＪＩＳ　Ｂ　０６０１に基づいて定められたものである。
【００６６】
このようにして製造された定着ローラは、複写機などの電子写真式の画像形成装置に装着される定着ユニットに取付けられる。例えば、図８に示す定着ユニットＵの定着ローラ１０に代えて、図１に示す定着ローラ１１または図２に示す定着ローラ１２が、図８に示す電磁誘導加熱方式の定着ユニットに装着されたものも使用可能とされる。電磁誘導加熱方式の定着ユニットは、加熱特性に優れるものとされている。
【００６７】
【発明の効果】
以上説明したように、請求項１に記載の発明によれば、電子写真式の画像形成装置に使用され芯金上に離型層が形成された定着ローラにおいて、表面粗さの異なる部分が離型層上に設けられた定着ローラとされているので、摩擦抵抗の高い部材が離型層の表面粗さの小さい部分に接するときに、定着ローラが回転接触するときの抵抗は小さいものとなる。従って、摩耗による離型層の破損を低減させることができる。これにより定着ローラの長寿命化が可能となる。
【００６８】
請求項２に記載の発明によれば、画像形成装置内の定着ユニットに配設された分離爪と当接され、分離爪と当接される部分の離型層の表面粗さは、分離爪が非当接とされる部分の離型層の表面粗さよりも小さい表面粗さとされた定着ローラであるので、定着ローラと分離爪との摩擦力が低減化されて定着ローラの離型層の破損が防止され、定着ローラの長寿命化が可能となる。
【００６９】
請求項３に記載の発明によれば、請求項１又は２に記載の定着ローラの製造方法であって、表面形状が湾曲状の硬質ローラを用い、要求される離型層の表面粗さ以下に硬質ローラの表面粗さを設定し、一定圧力で硬質ローラを離型層に押付けるバニシング加工により、画像形成装置内に設けられた分離爪と当接される部分の離型層の表面粗さと、分離爪が非当接とされる部分の離型層の表面粗さとを小さい表面粗さに加工する定着ローラの製造方法とされているので、湾曲状の硬質ローラの表面形状および表面粗さに対応した面が、定着ローラの離型層に転写されることとなる。従って、硬質ローラの表面形状と、硬質ローラの表面粗さとが、良好な状態に維持管理されることで、定着ローラの安定された加工品質が確保できることとなる。また、定着ローラの消耗度合が低下されるため、定着ローラのランニングコストを低減化させることができる。
【００７０】
請求項４に記載の発明によれば、分離爪と当接される部分の定着ローラの位置に第１の硬質ローラを押付け、次に、定着ローラを回転機構によって回転させて第１のバニシング加工を行い、その後、第１の硬質ローラと同等の表面形状および表面粗さとされる第２の硬質ローラを、定着ローラに押付けながら定着ローラの胴部の端部から定着ローラの軸方向に移動させて第２のバニシング加工を行う定着ローラの製造方法とされているので、定着ローラの離型層の表面を平滑化させることができる。従って、定着ローラの離型層の表面にみられるうねり等の表面状態を良好な状態に確保することができる。
【図面の簡単な説明】
【図１】本発明に係る定着ローラの一実施形態を示す説明図である。
【図２】本発明に係る定着ローラの他の実施形態を示す断面図である。
【図３】本発明に係る定着ローラの製造方法が行われる際に用いられる製造装置を示す説明図である。
【図４】同じく定着ローラの製造方法が行われる前の状態を示す図であり、（Ａ）は製造装置を示す説明図、（Ｂ）は定着ローラの表面状態を示す拡大断面図である。
【図５】同じく定着ローラの製造方法における第１のバニシング加工が行われている状態を示す図であり、（Ａ）は製造装置の動作を示す説明図、（Ｂ）は定着ローラの表面状態を示す拡大断面図である。
【図６】同じく定着ローラの製造方法における第２のバニシング加工が行われている状態を示す図であり、（Ａ）は製造装置の動作を示す説明図、（Ｂ）は定着ローラの表面状態を示す拡大断面図である。
【図７】バニシング回数と表面粗さとの関係を示す説明図である。
【図８】従来の定着装置の一形態を示す説明図である。
【符号の説明】
１　　　　　芯金
４　　　　　離型層
１１　　　　定着ローラ
１１ｂ　　　胴部
１１ｅ　　　一端部（端部）
４５　　　　分離爪
５３，６３　金属ローラ（硬質ローラ）
７０　　　　回転機構
Ａｒ　　　　部分
Ｂｍ　　　　すじ（部分）
Ｕ　　　　　定着装置（定着ユニット）
【図１】
2004109929.tif 000003
【図２】
2004109929.tif 000004
【図３】
2004109929.tif 000005
【図４】
2004109929.tif 000006
【図５】
2004109929.tif 000007
【図６】
2004109929.tif 000008
【図７】
2004109929.tif 000009
【図８】
2004109929.tif 000010